(57)【要約】【課題】簡易な構成で、製品コストを抑えることのできる冷凍装置ユニット及び継ぎ配管部品の提供。【解決手段】冷凍装置ユニットは、圧縮機と、第１金属製の第１配管と、熱交換器と、第２金属製の第２配管と、継ぎ配管部品と、を備える。第１配管は、圧縮機から延びている。第２配管は、熱交換器から延びている。継ぎ配管部品は、第１金属製の第１部の第１部接合側端部と、第２金属製の第２部の第２部接合側端部６１とが接合されている。また、継ぎ配管部品は、第１部の第１部配管側端部が第１配管に接続される。さらに、継ぎ配管部品は、第２部の第２部配管側端部が第２配管に接続される。そして、第１部接合側端部と第２部接合側端部６１との接合部４１には、接合部４１を覆うようにセラミック系溶射皮膜４２が形成されている。【選択図】図３
2015169410.tif 000002
【特許請求の範囲】
【請求項１】
圧縮機（２１）と、
前記圧縮機から延びる第１金属製の第１配管（３０）と、
熱交換器（２３）と、
前記熱交換器から延びる第２金属製の第２配管（３１）と、
前記第１金属製の第１部（５０）の一端側の端部（５１）と前記第２金属製の第２部（６０）の一端側の端部（６１）とが接合されており、前記第１部の他端側の端部（５２）が前記第１配管に接続され前記第２部の他端側の端部（６２）が前記第２配管に接続される継ぎ配管部品（４０）と、
を備え、
前記第１部の前記一端側の端部と前記第２部の前記一端側の端部との接合部（４１）には、前記接合部を覆うようにセラミック系溶射皮膜（４２）が形成されている、
冷凍装置ユニット（１００）。
【請求項２】
前記第１金属は、銅であり、
前記第２金属は、アルミニウムである、
請求項１に記載の冷凍装置ユニット。
【請求項３】
前記接合部における前記セラミック系溶射皮膜の厚さは、１００乃至５００μｍである、
請求項１又は２に記載の冷凍装置ユニット。
【請求項４】
前記第１部の前記一端側の端部と前記第２部の前記一端側の端部とは、ロウ材を用いたロウ付けにより接合されており、
前記セラミック系溶射皮膜は、前記第１部の前記一端側の端部及び／又は前記第２部の前記一端側の端部から前記第１部の前記一端側の端部外面及び／又は前記第２部の前記一端側の端部外面にはみ出た前記ロウ材を少なくとも覆うように形成されている、
請求項１から３のいずれか１項に記載の冷凍装置ユニット。
【請求項５】
前記第１部の前記一端側の端部及び前記第２部の前記一端側の端部のうちのいずれか一方の端部は、他方の端部の外径よりも大きくなるように拡管されており、
前記接合部は、前記一方の端部の内部に前記他方の端部が挿入された状態で接合されており、
前記一方の端部の外周端縁における前記セラミック系溶射皮膜の厚さは、１００乃至５００μｍである、
請求項１から４のいずれか１項に記載の冷凍装置ユニット。
【請求項６】
前記第１部の前記一端側の端部のロウ材との接触面及び／又は前記第２部の前記一端側の端部のロウ材との接触面にフラックスを塗布して、或いはフラックスを含むロウ材を用いて、前記第１部の前記一端側の端部と前記第２部の前記一端側の端部とがロウ付けにより接合されることで、前記接合部にはロウ材融着層が形成されており、
前記セラミック系溶射皮膜は、前記ロウ材融着層の直上に形成されている、
請求項１から５のいずれか１項に記載の冷凍装置ユニット。
【請求項７】
請求項１に記載の継ぎ配管部品であって、
前記接合部を覆うように前記セラミック系溶射皮膜が形成された後に、前記第１配管及び前記第２配管に接続される、
継ぎ配管部品（４０）。
【発明の詳細な説明】
【技術分野】
【０００１】
本発明は、冷凍装置ユニット及び冷凍装置ユニットの備える継ぎ配管部品に関する。
【背景技術】
【０００２】
従来より、冷凍装置として、異種金属よりなる配管同士が接続された構成のものがある。ここで、配管に採用される金属の種類によっては、冷凍装置として使用されている間に、外部から接続部分に水が付着することで接続部分が腐食してしまうことがある。そこで、この接続部分の腐食を防止するために、例えば特許文献１（特開平８−２６７２２８号公報）では、異種金属よりなる配管同士を、ステンレス部材を介して接続している。
【発明の概要】
【発明が解決しようとする課題】
【０００３】
ところで、ステンレスは比較的高価であることから、ステンレスを使用せずに異種金属よりなる配管同士の接続部分の腐食を防止することが製品のコストダウンの観点で望ましい。
【０００４】
そこで、本発明の課題は、簡易な構成で、製品コストを抑えることのできる冷凍装置ユニット及び継ぎ配管部品を提供することにある。
【課題を解決するための手段】
【０００５】
本発明の第１観点に係る冷凍装置ユニットは、圧縮機と、第１金属製の第１配管と、熱交換器と、第２金属製の第２配管と、継ぎ配管部品と、を備える。第１配管は、圧縮機から延びている。第２配管は、熱交換器から延びている。継ぎ配管部品は、第１金属製の第１部の一端側の端部と、第２金属製の第２部の一端側の端部とが接合されている。また、継ぎ配管部品は、第１部の他端側の端部が第１配管に接続される。さらに、継ぎ配管部品は、第２部の他端側の端部が第２配管に接続される。そして、第１部の一端側の端部と第２部の一端側の端部との接合部には、接合部を覆うようにセラミック系溶射皮膜が形成されている。
【０００６】
本発明者は、異種金属同士を接合した接合部を簡易に防食する手段として、溶射を施すことにより接合部に皮膜を形成することを考えた。そして、本発明者は、鋭意検討した結果、溶射皮膜の材料としてセラミック系材料が異種金属同士の接合部の防食に適していることを見いだした。
【０００７】
そこで、本発明の第１観点に係る冷凍装置ユニットでは、異種金属同士が接合された継ぎ配管部品の接合部を覆うようにセラミック系溶射皮膜が形成されている。このため、接合部の腐食を効果的に防止することができる。また、接合部を保護する手段として、溶射による皮膜形成手段を採っているため、簡易に接合部を保護することができる。
【０００８】
これにより、簡易な構成で、製品コストを抑えることができる。
【０００９】
本発明の第２観点に係る冷凍装置ユニットは、第１観点の冷凍装置ユニットにおいて、第１金属は、銅である。第２金属は、アルミニウムである。この冷凍装置ユニットでは、銅製の第１配管とアルミニウム製の第２配管とが接続される。
【００１０】
ここで、銅製の第１部とアルミニウム製の第２部との接合部では、アルミニウム製の第２部に腐食が生じやすい。しかしながら、本発明では、接合部がセラミック系溶射皮膜で覆われているため、アルミニウム製の第２部の腐食を効果的に防止することができる。
【００１１】
なお、ここでいう銅には銅及び銅合金が含まれており、アルミニウムには、アルミニウム及びアルミニウム合金が含まれるものとする。
【００１２】
本発明の第３観点に係る冷凍装置ユニットは、第１観点又は第２観点の冷凍装置ユニットにおいて、接合部におけるセラミック系溶射皮膜の厚さは、１００乃至５００μｍである。この冷凍装置ユニットでは、接合部におけるセラミック系溶射皮膜の厚さが１００μｍ以上あるため、接合部に外部から水が侵入するおそれを低減することができる。
【００１３】
本発明の第４観点に係る冷凍装置ユニットは、第１観点から第３観点のいずれかの冷凍装置ユニットにおいて、第１部の一端側の端部と第２部の一端側の端部とは、ロウ材を用いたロウ付けにより接合されている。そして、第１部の一端側の端部及び／又は第２部の一端側の端部から第１部の一端側の端部外面及び／又は第２部の一端側の端部外面にはみ出たロウ材を少なくとも覆うようにセラミック系溶射皮膜が形成されている。このため、この冷凍装置ユニットでは、第１部の一端側の端部外面及び／又は第２部の一端側の端部外面にはみ出たロウ材部分から接合部に水が侵入するおそれを低減することができる。
【００１４】
本発明の第５観点に係る冷凍装置ユニットは、第１観点から第４観点のいずれかの冷凍装置ユニットにおいて、第１部の一端側の端部及び第２部の一端側の端部のうちのいずれか一方の端部は、他方の端部の外径よりも大きくなるように拡管されている。また、接合部は、一方の端部の内部に他方の端部が挿入された状態で接合されている。そして、一方の端部の外周端縁におけるセラミック系溶射皮膜の厚さは、１００乃至５００μｍである。
【００１５】
ここで、拡管された一方の端部の内部に他方の端部が挿入された状態で接合されている接合部において、接合部を覆うような皮膜を塗装により形成する場合、一方の端部の外周端縁に形成される皮膜は他の部分よりも薄くなりやすくかつ剥がれやすい傾向にあるため、該外周端縁において皮膜の厚さをある程度確保するためには皮膜形成作業が煩雑になる。
【００１６】
そこで、本発明の第５観点に係る冷凍装置ユニットでは、溶射により接合部に皮膜が形成されるため、一方の端部の外周端縁であっても皮膜の厚さを簡易に１００μｍ以上に形成することができる。また、一方の端部の外周端縁におけるセラミック系溶射皮膜の厚さが１００μｍ以上あるため、一方の端部の外周端縁付近を保護することができる。
【００１７】
本発明の第６観点に係る冷凍装置ユニットは、第１観点から第５観点のいずれかの冷凍装置ユニットにおいて、第１部の一端側の端部のロウ材との接触面及び／又は第２部の一端側の端部のロウ材との接触面にフラックスを塗布して、或いはフラックスを含むロウ材を用いて、第１部の一端側の端部と第２部の一端側の端部とがロウ付けにより接合されることで、接合部にはロウ材融着層が形成されている。そして、セラミック系溶射皮膜は、ロウ材融着層の直上に形成されている。
【００１８】
ここで、現在用いられている非腐食性フラックスは除去し難い傾向にあり、また、塗装により接合部に皮膜を形成する場合、ロウ材融着層にフラックスが残留していると、皮膜材料がロウ材融着層に乗りにくい傾向にあり、密着性を担保することが難しい。したがって、塗装により接合部に皮膜を形成する場合には、密着性を担保するために、皮膜を形成する前にフラックスを除去する操作が必要になり、製造コストの増加につながる。
【００１９】
そこで、本発明の第６観点に係る冷凍装置ユニットでは、セラミック系溶射皮膜がロウ材融着層の直上に形成される。この冷凍装置ユニットでは、溶射により接合部に強固に皮膜が形成されるため、ロウ材融着層にフラックスが残留しているか否かに拘わらず、皮膜をロウ材融着層の直上に形成することができる。
【００２０】
これにより、フラックス除去による製造コストの増加を防止し、かつ簡易に接合部に皮膜を形成することができる。
【００２１】
本発明の第７観点に係る継ぎ配管部品は、第１観点の継ぎ配管部品であって、接合部を覆うようにセラミック系溶射皮膜が形成された後に、第１配管及び第２配管に接続される。この継ぎ配管部品では、接合部にセラミック系溶射皮膜が形成された後に、第１部の他端側の端部が第１配管に接続され、第２部の他端側の端部が第２配管に接続される。このため、接合部にセラミック系溶射皮膜が形成された状態で、第１配管及び第２配管に接続することができる。
【発明の効果】
【００２２】
本発明の第１観点に係る冷凍装置ユニットでは、簡易な構成で、製品コストを抑えることができる。
【００２３】
本発明の第２観点に係る冷凍装置ユニットでは、アルミニウム製の第２部の腐食を効果的に防止することができる。
【００２４】
本発明の第３観点に係る冷凍装置ユニットでは、接合部に外部から水が侵入するおそれを低減することができる。
【００２５】
本発明の第４観点に係る冷凍装置ユニットでは、第１部の一端側の端部外面及び／又は第２部の一端側の端部外面にはみ出たロウ材部分から接合部に水が侵入するおそれを低減することができる。
【００２６】
本発明の第５観点に係る冷凍装置ユニットでは、一方の端部の外周端縁であっても皮膜の厚さを簡易に１００μｍ以上に形成することができ、かつ一方の端部の外周端縁付近を保護することができる。
【００２７】
本発明の第６観点に係る冷凍装置ユニットでは、フラックス除去による製造コストの増加を防止し、かつ簡易に接合部に皮膜を形成することができる。
【００２８】
本発明の第７観点に係る継ぎ配管部品では、接合部にセラミック系溶射皮膜が形成された状態で、第１配管及び第２配管に接続することができる。
【図面の簡単な説明】
【００２９】
【図１】冷凍装置の構成の概略を示す冷媒回路図。
【図２】継ぎ配管部品の断面図。
【図３】継ぎ配管部品の断面拡大図。
【図４】継ぎ配管部品の拡径部付近の断面拡大図。
【図５】実施例及び比較例における耐食性評価試験実施後の結果を示す図。
【発明を実施するための形態】
【００３０】
以下、図面を参照しながら、本発明の実施形態に係る冷凍装置ユニット１００について説明する。なお、本発明に係る冷凍装置ユニット１００の実施形態は、以下に説明する実施形態に限られるものではなく、発明の要旨を逸脱しない範囲で変更可能である。
【００３１】
（１）冷凍装置ユニット１００の構成
図１は、冷凍装置の構成の概略を示す冷媒回路図である。冷凍装置は、蒸気圧縮式の冷凍サイクルを行うことによって、冷房運転及び暖房運転等の各種運転を行う。なお、図１に示す冷凍装置は、１台の室外機２０と１台の室内機１０とが冷媒管によって接続されたいわゆるペア型の冷凍装置であるが、本発明に係る冷凍装置はこれに限定されず、１台の室外機２０に複数台の室内機１０が接続されたいわゆるマルチ型の冷凍装置であってもよい。
【００３２】
図１に示すように、冷凍装置の冷媒回路では、圧縮機２１と、四路切替弁２２と、外気と熱交換を行う熱源側熱交換器２３と、膨張機構２４と、内気と熱交換を行う利用側熱交換器１１と、が冷媒管によって順に接続されている。室外機２０内には、圧縮機２１、四路切替弁２２、熱源側熱交換器２３、室外ファン２５及び膨張機構２４等が収納されており、室内機１０内には利用側熱交換器１１及び室内ファン１２等が収納されている。
【００３３】
冷媒回路の冷媒管には、第１金属を主成分とする第１配管３０と、第２金属を主成分とする第２配管３１とが含まれる。そして、冷凍装置ユニット１００は、冷凍装置の有する圧縮機２１及び熱源側熱交換器２３の他に、継ぎ配管部品４０を備えており、圧縮機２１から延びる第１配管３０と熱源側熱交換器２３から延びる第２配管３１とが継ぎ配管部品４０によって接続されている。
【００３４】
（２）詳細構成
（２−１）圧縮機２１
圧縮機２１は、例えば回転数が可変なインバータ式の圧縮機であって、吸入したガス冷媒を圧縮するためのものである。圧縮機２１の吐出部及び吸入部には、第１金属製の第１配管３０が接続されている。なお、本実施形態の第１金属は、銅又は銅合金であるものとする。
【００３５】
（２−２）熱源側熱交換器２３
熱源側熱交換器２３は、冷凍装置において蒸発器及び／又は凝縮器として利用することができる熱交換器である。熱源側熱交換器２３としては、例えば冷媒流路の内径が小さい熱交換器、いわゆるマイクロチャネル熱交換器等が挙げられる。また、熱源側熱交換器２３への冷媒の流入部及び流出部には、第２金属製の第２配管３１が接続されている。なお、本実施形態の第２金属は、アルミニウム又はアルミニウム合金であるものとする。
【００３６】
（２−３）継ぎ配管部品４０
図２は、継ぎ配管部品４０の断面図である。図３は、継ぎ配管部品４０の断面拡大図である。図４は、継ぎ配管部品４０の拡径部５３付近の断面拡大図である。継ぎ配管部品４０は、異種金属製の配管同士を接続するための部品であって、本実施形態では、第１金属製の第１配管３０と第２金属製の第２配管３１とを接続する。
【００３７】
継ぎ配管部品４０は、第１金属製の第１部５０と、第２金属製の第２部６０と、を有する。すなわち、本実施形態の第１部５０は第１配管３０と同じく銅又は銅合金からなり、本実施形態の第２部６０は第２配管３１と同じくアルミニウム又はアルミニウム合金からなる。また、本実施形態の第１部５０及び第２部６０は、いずれも管状の部材であって、第１部５０の一端側の端部（以下、第１部接合側端部５１という）と第２部６０の一端側の端部（以下、第２部接合側端部６１という）とが接合されており、第１部５０の他端側の端部（以下、第１部配管側端部５２という）が第１配管３０に接続されており、第２部６０の他端側の端部（以下、第２部配管側端部６２という）が第２配管３１に接続されている。
【００３８】
第１部接合側端部５１は、第２部接合側端部６１との接続に用いられる拡径部５３を有する。拡径部５３は、その内径が第２部接合側端部６１の外径よりも大きくなるように拡管されている。そして、第１部接合側端部５１の内部に第２部接合側端部６１が挿入された状態で、第１部接合側端部５１と第２部接合側端部６１とが接合されている。具体的には、拡径部５３の開口端から拡径部５３の基端側に向かって第２部接合側端部６１が挿入された状態で接合されている。基端とは、拡径部５３と拡径部５３に隣接する隣接部５４との境界部分であり、内径が変わる部位である。
【００３９】
拡径部５３は、例えば、第１部接合側端部５１をフレア加工することによって形成されている。なお、拡径部５３の深さ、すなわち拡径部５３の内周面の鉛直方向の長さは、第１部接合側端部５１と第２部接合側端部６１との接合面積を十分に確保できるように設計されている。また、第１部５０及び第２部６０のサイズは特に限定されるものではないが、冷媒が継ぎ配管部品４０内を流れる際の抵抗を軽減する観点から、第１部５０の隣接部５４の内径と第２部６０の内径とがほぼ同程度に設計されることが好ましい。
【００４０】
さらに、本実施形態では、第１部接合側端部５１と第２部接合側端部６１とは、ロウ材を用いたロウ付けにより接合されている。第１部接合側端部５１と第２部接合側端部６１とがロウ付けされることで、第１部接合側端部５１と第２部接合側端部６１との接合部４１にはロウ材融着層４３が形成されている。図３に示すように、ロウ材融着層４３は、拡径部５３の内面と第２部接合側端部６１の外面との間に介在している。第２部接合側端部６１の外面には、第２部接合側端部６１の外周面と、第２部接合側端部６１の先端面とが含まれる。拡径部５３の内面には、拡径部５３の内周面と、第２部接合側端部６１の先端面に対向する拡径部５３の段差面と、拡径部５３の先端面とが含まれる。なお、本実施形態では、拡径部５３の内周面と隣接部５４の内周面とをつなぐ段差面が、傾斜している。そして、ロウ材融着層４３は、拡径部５３の内面のほぼ全域と第２部接合側端部６１の外面のほぼ全域とを覆うように配設されている。
【００４１】
なお、ロウ材としては、第１金属又は第２金属を主成分とするものを用いることができるが、本実施形態では、アルミニウムを主成分とするロウ材であって、ロウ材と第１部接合側端部５１との接合性を高めるためにフラックスを含むロウ材が用いられているものとする。なお、必ずしもロウ材にフラックスが含まれている必要はなく、また、フラックスを含まないロウ材を用いる場合には拡径部５３のロウ材との接触面である拡径部５３の内面及び／又は第２部接合側端部６１のロウ材との接触面である第２部接合側端部６１の外面にフラックスが塗布されていてもよい。
【００４２】
また、継ぎ配管部品４０において、接合部４１には、接合部４１を覆うようにセラミック系溶射皮膜４２が形成されている。セラミック系溶射皮膜４２は、第１部接合側端部５１と第２部接合側端部６１とがロウ付けにより接合された後にセラミック系材料が接合部４１に溶射されることで形成される。このため、セラミック系溶射皮膜４２は、第２部接合側端部６１の外周面のうち拡径部５３に嵌っていない部分、拡径部５３の先端面にはみ出したロウ材融着層４３、拡径部５３の先端面のうちロウ材融着層４３が形成されていない部分、及び拡径部５３の外周面に形成される。したがって、セラミック系溶射皮膜４２は、ロウ材融着層４３の直上に形成されているといえる。
【００４３】
また、本実施形態では、接合部４１を覆うようにセラミック系溶射皮膜４２が形成された後に、第１部配管側端部５２が第１配管３０に接続され、第２部配管側端部６２が第２配管３１に接続される。
【００４４】
ところで、接合部４１の周囲を覆うように形成される皮膜の厚さは、接合部４１の耐食性に影響を与える。そこで、本実施形態では、皮膜の厚さが１００μｍ以上となるように設定されている。一方、皮膜の厚さを大きくすることで、製造コストが増加することになる。このため、耐食性を確保し、かつ製造コストの増加をおさえる観点から、皮膜の厚さは、１００乃至５００μｍの範囲内にあることが好ましい。
【００４５】
また、拡径部５３の外周端縁（エッジ部分）からの水の侵入を防ぐために、本実施形態では、拡径部５３の外周端縁における皮膜の厚さｔとして、１００μｍ以上の厚さが確保されるように設計されている。
【００４６】
（３）耐食性評価試験
図５は、実施例及び比較例における耐食性評価試験実施後の結果を示す図である。なお、図５（ａ）は実施例の結果を示しており、図５（ｂ）は比較例１の結果を示しており、図５（ｃ）は比較例２の結果を示しており、図５（ｄ）は比較例３の結果を示している。
【００４７】
耐食性評価試験は、銅製の管とアルミニウム製の管とを本実施形態のロウ材を用いてロウ付けにより接合した試験品の接合部の周囲に所定材料を溶射して該接合部の周囲を覆うように所定材料の溶射皮膜を形成したものに対して、塩水噴霧を５年間相当時間継続することで行った。
【００４８】
実施例では、所定材料をアルミナ及び酸化チタンよりなるセラミック系材料とし、試験品の接合部の周囲を覆うようにセラミック系溶射皮膜を形成した。
【００４９】
比較例１では、所定材料をＮｉ−Ｃｒ系材料とし、試験品の接合部の周囲を覆うようにＮｉ−Ｃｒ系溶射皮膜を形成した。
【００５０】
比較例２では、所定材料をＮｉ−Ａｌ系材料とし、試験品の接合部の周囲を覆うようにＮｉ−Ａｌ系溶射皮膜を形成した。
【００５１】
比較例３では、所定材料を亜鉛とし、試験品の接合部の周囲を覆うように亜鉛溶射皮膜を形成した。
【００５２】
表１は、実施例及び比較例１−３における耐食性評価試験での耐食性の結果を示したものである。図５及び表１によると、塩水噴霧を５年間相当時間継続した後の結果は、実施例については健全であったが、比較例１−３についてはいずれもアルミニウム管が極端に腐食した。比較例１の溶射皮膜はその一部に膨れや亀裂が生じており、比較例２の溶射皮膜はその一部が剥がれ落ちており、比較例３の溶射皮膜は全体的に腐食し、孔食のようなものが生じた。比較例１，２では、溶射皮膜の隙間から水が侵入したためにアルミニウム管が電食したと考えられ、比較例３では、溶射皮膜である亜鉛が全体的に均一でないために水が溜まり腐食が生じたと考えられる。
【００５３】
【表１】
2015169410.tif 000003
【００５４】
これらの結果から、異種金属よりなる配管同士の接合部を覆うように形成する皮膜としては、実施例のようなセラミック系材料の皮膜が適していることが判明した。
【００５５】
そして、本発明者は、継ぎ配管部品４０の接合部４１を覆うようにセラミック系溶射皮膜を形成することで、接合部４１の腐食を効果的に防止することができるという知見を得た。このような知見を利用して、本実施形態の冷凍装置ユニットでは、第１金属製の第１部５０と第２金属製の第２部６０とを有する継ぎ配管部品４０において、第１部接合側端部５１と第２部接合側端部６１との接合部４１にセラミック系材料を溶射し、該接合部４１の周囲にセラミック系溶射皮膜を形成するという防食手段を採用した。
【００５６】
なお、本発明は、本実施例のみに限定されるものではなく、所定材料がセラミック系材料であれば同様の効果が期待できる。
【００５７】
（４）特徴
（４−１）
冷凍装置において異種金属の配管同士が接続されている場合、その接続部分には、凝縮水や外部からの水の侵入により電食が生じることがある。これを防ぐために、ステンレス部材を用いる方法の他に、接続部分に熱収縮チューブを被せる方法もある。ところで、接続部分に熱収縮チューブを被せて接続部分の電食を防ぐ場合、熱収縮チューブ単独では耐食性が低いため、粘着材付きの熱収縮チューブが用いられることがある。しかしながら、熱収縮チューブを用いる場合には、配管径毎に熱収縮チューブの径を変える必要があり、また、粘着材付きの熱収縮チューブは特に高価であるため、製造コストの増加につながる。
【００５８】
本実施形態では、異種金属同士が接合された継ぎ配管部品４０の接合部４１を覆うようにセラミック系溶射皮膜４２が形成されている。このため、ステンレスや熱収縮チューブを使用しなくても、接合部４１の腐食を効果的に防止することができる。
【００５９】
また、本実施形態では、異種金属同士を接合した接合部４１を保護する手段として、溶射による皮膜形成手段を採っているため、簡易に接合部４１を保護することができている。
【００６０】
これにより、簡易な構成で、製品コストを抑えることができている。
【００６１】
（４−２）
銅又は銅合金製の第１部５０とアルミニウム又はアルミニウム合金製の第２部６０との接合部４１では、アルミニウム製の第２部６０に腐食が生じやすい。
【００６２】
本実施形態では、接合部４１がセラミック系溶射皮膜４２で覆われているため、アルミニウム製の第２部６０の腐食を効果的に防止することができている。
【００６３】
（４−３）
本実施形態では、接合部４１におけるセラミック系溶射皮膜４２の厚さが１００μｍ以上ある。このため、接合部４１に外部から水が侵入するおそれを低減することができている。
【００６４】
（４−４）
本実施形態では、拡径部５３の先端面にロウ材融着層４３がはみ出している。そして、拡径部５３の先端面にはみ出したロウ材融着層４３を覆うようにセラミック系溶射皮膜４２が形成されている。このため、はみ出したロウ材融着層４３部分から接合部４１が腐食するおそれを低減することができている。
【００６５】
（４−５）
本実施形態では、第１部接合側端部５１の内部に第２部接合側端部６１が挿入された状態で接合部４１が接合されている。ところで、このような接合部４１を覆うような皮膜を塗装により形成しようとすると、第１部接合側端部５１の外周端縁に形成される皮膜は、他の部分よりも薄くなりやすくかつ剥がれやすい傾向にあることから、該外周端縁において皮膜の厚さをある程度確保するためには、皮膜形成作業が煩雑になる。
【００６６】
本実施形態では、溶射により接合部４１に皮膜が形成されるため、第１部接合側端部５１の外周端縁であっても、１００μｍ以上の厚さを有する皮膜を簡易に形成することができる。また、第１部接合側端部５１の外周端縁におけるセラミック系溶射皮膜４２の厚さが１００μｍ以上あるため、第１部接合側端部５１の外周端縁部分を保護することができている。
【００６７】
（４−６）
現在用いられている非腐食性フラックスは除去し難い傾向にあり、また、接合部４１に皮膜を形成する際にロウ材融着層４３にフラックスが残留していると、塗装ではセラミック系材料がのりにくいため、皮膜の形成が難しくなる。このため、塗装により接合部４１に皮膜を形成する場合には、皮膜を形成する前にフラックスを除去する操作が必要になり、製造コストの増加につながる。
【００６８】
本実施形態では、接合部４１のロウ付けに用いられるロウ材として、ロウ材と第１部接合側端部５１との接合性を高めるためにフラックスを含むロウ材が用いられている。また、セラミック系材料が接合部４１に溶射されることで、セラミック系溶射皮膜４２がロウ材融着層４３の直上に形成される。このため、ロウ材融着層４３にフラックスが残留していたとしても、ロウ材融着層４３の直上に強固に皮膜を形成することができる。したがって、フラックス除去操作が不要となるため、フラックス除去による製造コストの増加を防止することができる。
【００６９】
（５）変形例
（５−１）変形例Ａ
上記実施形態では、第１部接合側端部５１が拡管されている。
【００７０】
これに代えて、第２部接合側端部６１が拡管されており、第２部接合側端部６１の内部に第１部接合側端部５１が挿入された状態で接合されていてもよい。この場合、第２部接合側端部６１の先端面からはみ出したロウ材融着層４３がセラミック系溶射皮膜４２で覆われることになる。
【００７１】
また、第１部接合側端部５１及び第２部接合側端部６１のいずれも拡管されておらず、先端面同士が接合されていてもよい。この場合、第１部接合側端部５１及び第２部接合側端部６１の各端面からはみ出したロウ材融着層４３がセラミック系溶射皮膜４２で覆われることになる。
【産業上の利用可能性】
【００７２】
本発明は、異種金属よりなる配管同士を接続する際に継ぎ配管部品を用いることで、簡易な構成で製品コストを抑えることができるため、異種金属よりなる配管同士を接続する冷凍装置への適用が有効である。
【符号の説明】
【００７３】
２１      圧縮機
２３      熱源側熱交換器（熱交換器）
３０      第１配管
３１      第２配管
４０      継ぎ配管部品
４１      接合部
４２      セラミック系溶射皮膜
５０      第１部
５１      第１部接合側端部（一端側の端部）
５２      第１部配管側端部（他端側の端部）
６０      第２部
６１      第２部接合側端部（一端側の端部）
６２      第２部配管側端部（他端側の端部）
１００      冷凍装置ユニット
【先行技術文献】
【特許文献】
【００７４】
【特許文献１】特開平８−２６７２２８号公報
【図１】
2015169410.tif 000004
【図２】
2015169410.tif 000005
【図３】
2015169410.tif 000006
【図４】
2015169410.tif 000007
【図５】
2015169410.tif 000008